(57)【要約】【課題】 輝く金属的外観及び良好な摩損耐性を有するメイクアップを得ること。【解決手段】 化粧品的に許容可能な媒体中に色素を含むメイクアップ化粧品組成物であって、該色素が少なくとも１つの金属性被覆で被覆される少なくとも１つのガラス粒子を含むことを特徴とする組成物。【選択図】なし【特許請求の範囲】
【請求項１】
化粧品的に許容可能な媒体中に色素を含むメイクアップ化粧品組成物であって、該色素が少なくとも１つの金属性被覆で被覆される少なくとも１つのガラス粒子を含むことを特徴とする組成物。
【請求項２】
金属性被覆が、銀、ニッケル、クロム、モリブデン、アルミニウム、金、銅、スズ及びマグネシウム、及び、それらの混合物で形成される群から選択される少なくとも１つの金属から形成されることを特徴とする請求項１記載の組成物。
【請求項３】
金属性被覆が、銀、ニッケル、クロム及びモリブデン、及び、それらの混合物で形成される群から選択される少なくとも１つの金属から形成されることを特徴とする請求項１又は２記載の組成物。
【請求項４】
金属性被覆が、ガラス粒子中に、該粒子の総重量に対して、０．１重量％から５０重量％、好ましくは２重量％から８重量％の範囲の量で存在することを特徴とする請求項１から３のいずれかに記載の組成物。
【請求項５】
金属性被覆で被覆されるガラス粒子が、１μｍから５００μｍ、好ましくは１０μｍから３００μｍ、さらに好ましくは２５μｍから１５０μｍの範囲の平均サイズを有することを特徴とする請求項１から４のいずれかに記載の組成物。
【請求項６】
金属性被覆で被覆されるガラス粒子が、１００ｎｍから２５μｍ、好ましくは５００ｎｍから１０μｍ、さらに好ましくは０．５μｍから５μｍの範囲の厚さを有することを特徴とする請求項１から５のいずれかに記載の組成物。
【請求項７】
金属性被覆で被覆されるガラス粒子が、該組成物の総重量に対して、０．１重量％から３０重量％、好ましくは１重量％から１５重量％の範囲の量で存在することを特徴とする請求項１から６のいずれかに記載の組成物。
【請求項８】
有機溶媒媒体又は水性媒体を含むことを特徴とする請求項１から７のいずれかに記載の組成物。
【請求項９】
少なくとも１つの皮膜形成ポリマーも含むことを特徴とする請求項１から８のいずれかに記載の組成物。
【請求項１０】
皮膜形成ポリマーが、ラジカル誘導ポリマー、重縮合物及び天然由来のポリマーで形成される群から選択されることを特徴とする請求項９記載の組成物。
【請求項１１】
皮膜形成ポリマーが、ビニルポリマー、ポリウレタン、ポリエステル及びセルロースポリマーで形成される群から選択されることを特徴とする請求項９及び１０のいずれかに記載の組成物。
【請求項１２】
皮膜形成ポリマーの量が、該組成物の総重量に対して、１重量％から７０重量％、好ましくは１０重量％から４０重量％の範囲であることを特徴とする請求項９から１１のいずれかに記載の組成物。
【請求項１３】
色素がまた、金属性被覆で被覆されたガラス粒子の色素以外の付加的な色素を含むことを特徴とする請求項１から１２のいずれかに記載の組成物。
【請求項１４】
付加的な色素が、染料及び粉末色素から選択されることを特徴とする請求項１３記載の組成物。
【請求項１５】
補助皮膜形成剤、増粘剤、充填剤、拡張剤、湿潤剤、分散剤、消泡剤、保存剤、ＵＶ遮蔽剤、活性剤、界面活性剤、モイスチャーライザー、香料、中和剤、安定剤及び抗酸化剤で形成される群から選択される少なくとも１つの添加物も含むことを特徴とする請求項１から１４のいずれかに記載の組成物。
【請求項１６】
ネイルワニス、フェイスパウダー、アイシャドー、ファンデーション、マスカラ、唇用のメイクアップ製品、アイライナー又は体用のメイクアップ製品の形態であることを特徴とする請求項１から１５のいずれかに記載の組成物。
【請求項１７】
ケラチン物質のメイクアップのための化粧方法であって、請求項１から１６のいずれかに記載の組成物の少なくとも１つの被覆をケラチン物質に適用することを含む方法。
【請求項１８】
メイクアップが適用される支持体であって、請求項１７に定義される方法で得られることのできるメイクアップを含む支持体。
【請求項１９】
つけづめ、つけまつげ又はかつらの形態であることを特徴とする請求項１８記載の支持体。
【請求項２０】
ケラチン物質のメイクアップのための組成物中における、光沢があり及び／又は摩損耐性のメイクアップを得るための、少なくとも１つの金属性被覆で被覆されるガラス粒子の使用。
【発明の詳細な説明】
【技術分野】
【０００１】
本発明は、処理されたガラス粒子を含む、ケラチン物質のメイクアップのための化粧品組成物に関する。本発明はまた、ケラチン物質のメイクアップのための化粧方法に関する。本発明の組成物は、爪、唇を含む顔又は体の皮膚、まつげ、及び、毛髪に、特にヒトのそれらに適用されることができる。さらには、本発明はネイルワニス（ネイルエナメル）に関する。
【背景技術】
【０００２】
メイクアップ組成物は、ネイルワニス、フェイスパウダー、アイシャドー、ファンデーション、マスカラ、アイライナー、唇用のメイクアップ製品又は体用のメイクアップ製品であることができる。該組成物はまた、付けづめ、付けまつげ又はかつらのようなメイクアップアクセサリーに、あるいは、皮膚又は唇に付着させるパステル又は（つけぼくろのような）パッチに適用されることができる。
【０００３】
ネイルワニスのようなメイクアップ組成物は、可溶性染料、一般的には酸化鉄等の金属酸化物である顔料のような色素、あるいは、酸化チタン等の金属酸化物で被覆された雲母のような真珠光沢顔料の補助により着色される。しかしながら、メイクアップの皮膜が、衝撃、圧力又は摩擦のようなストレスを受けるとき、該色素、特に顔料は、常にこれらのストレス及び摩滅に耐性であるわけではなく、とれていってしまう。すると、メイクアップの色の実質的な喪失が観察され、これが使用者に該メイクアップを何度も、任意にはそのダメージを受けた被覆が除去された後で、繰り返し塗布することを強いている。金属的な効果を備えた色を得るためにアルミニウム片を用いることもまた、既知の操作である。先ほどの顔料のように、これらの薄片はストレス及び摩滅にほとんど耐性を示さず、とれていってしまう。さらに、これらの薄片は光不透過性で、散乱をおこし、また、光沢がない。加えて、それらが金属的外観を持たない有色顔料、例えば真珠光沢顔料と組み合わされるとき、これらの顔料の色は現れず；それゆえに有色の金属的外観を有するメイクアップを得ることはできない。
【発明の開示】
【発明が解決しようとする課題】
【０００４】
本発明の目的は、上述の欠点の克服を可能にするメイクアップ組成物を提供することであり、特に、ケラチン物質上に、輝く金属的外観及び良好な摩損耐性を有するメイクアップを得ることである。
【課題を解決するための手段】
【０００５】
出願人は、新規なタイプのケラチン物質のためのメイクアップが、特別なガラス粒子を含む化粧品組成物を用いることによって得られることができることを観察している。
【０００６】
より具体的には、本発明の１つの主題は、化粧品的に許容可能な媒体中に色素を含み、該染色剤が少なくとも１つのの金属性被覆で被覆されたガラス粒子を含むことを特徴とするメイクアップ化粧品組成物である。
【０００７】
本発明の組成物が爪のようなケラチン物質に適用されるとき、該金属性被覆で被覆されたガラス粒子は堆積された被覆中に容易に分配される。この組成物は、観察の方向にかかわりなく、反射効果を備えた、非常に光沢のある、輝く金属的外観を有し、また、光を散乱させないメイクアップ皮膜を与える。該メイクアップはまた、割れ（chipping）に対する良好な耐性の他に、良好な摩損耐性、特に衝撃、摩擦及び剥離への耐性を持つ。これによりメイクアップされる支持体に十分に付着し且つ良好な耐久力を有する輝くメイクアップが得られる。さらに、これらのガラス粒子は光をよく透過し、これにより、それらは、金属的効果を備えた有色のメイクアップを得るために、有色顔料に組み合わされることが可能になる。
【０００８】
本発明の他の主題は、上述したような組成物のケラチン物質への適用を含む、ケラチン物質のメイクアップのための化粧方法である。
【０００９】
本発明の主題はまた、光沢があり及び／又は摩損耐性のメイクアップを得るための、ケラチン物質のメイクアップのための組成物中での、少なくとも１つの金属性被覆で被覆されたガラス粒子の使用である。
【発明を実施するための最良の形態】
【００１０】
本発明の組成物に色素として用いられるガラス粒子は少なくとも１つの金属性被覆で被覆される。
【００１１】
該金属性被覆は、銀、アルミニウム、クロム、ニッケル、モリブデン、金、銅、スズ、マグネシウム及びそれらの混合物（合金）から選択される少なくとも１つの金属から形成されることができる。銀、クロム、ニッケル、モリブデン及びそれらの混合物が好ましく用いられる。
【００１２】
被覆されたガラス粒子の金属性被覆は、該粒子の総重量に対して、０．１重量％から５０重量％、好ましくは１重量％から２０重量％、さらに好ましくは２重量％から８重量％の範囲の量で存在することができる。
【００１３】
金属性被覆で被覆されたガラス粒子は、１μｍから５００μｍ、好ましくは１０μｍから３００μｍ、さらに好ましくは２５μｍから１５０μｍの範囲の平均サイズを有することができる。
【００１４】
該金属性被覆で被覆されたガラス粒子は、有利には、１００ｎｍから２５μｍ、好ましくは５００ｎｍから１０μｍ、さらに好ましくは０．５μｍから５μｍの範囲の厚さを有することができる。
【００１５】
金属性被覆で被覆されたガラス粒子は、特に、日本国特許出願公開平９−１８８８３０号、日本国特許出願公開平１０−１５８４５０号、日本国特許出願公開平１０−１５８５４１号、日本国特許出願公開平７−２５８４６０号及び日本国特許出願公開平５−０１７７１０号に記載される。
【００１６】
使用可能な、金属性被覆で被覆されたガラス粒子は、例えば、Toyal社によりMicroglass Metashine REFSX 2025 PS and GF 2140の名称で販売される銀被覆粒子であり、また、Toyal社によりCrystal Star GF 550 and GF 2525の名称で販売されるニッケル／クロム／モリブデン合金で被覆された粒子である。
【００１７】
金属性被覆で被覆されたガラス粒子は、該組成物の総重量に対して、０．１重量％から９０重量％、好ましくは１重量％から３０重量％、さらに好ましくは２重量％から１０重量％の範囲の量で本発明の組成物中に存在することができる。
【００１８】
本発明では、本発明の組成物は、水性媒体または有機溶媒媒体を含むことができる化粧品的に許容可能な媒体を含む。
【００１９】
本発明の組成物はまた、少なくとも１つの皮膜形成ポリマーを含むこともできる。本出願において、「皮膜形成ポリマー」の表現は、それ自身で、又は皮膜形成補助の存在下で、単離可能な皮膜を形成することができるポリマーを意味する。該組成物中の皮膜形成ポリマーは、本発明の組成物の化粧品的に許容可能な媒体中に、溶解または粒子の形で分散されることができる。
【００２０】
本発明の組成物に使用可能な皮膜形成ポリマーとしては、ラジカル誘導タイプまたは重縮合タイプの合成ポリマー、及び、天然由来のポリマー、及び、それらの混合物が言及されてよい。
【００２１】
「ラジカル誘導タイプの皮膜形成ポリマー」の表現は、不飽和、特にエチレン性不飽和を含む単独重合可能なモノマーである、１、又はそれ以上のモノマーの重合によって得られる（重縮合物とは異なる）ポリマーを意味する。
【００２２】
該ラジカル誘導タイプの皮膜形成ポリマーは、特に、ビニルポリマー又はコポリマー、特に、アクリルポリマーであることができる。
【００２３】
ビニル皮膜形成ポリマーは、少なくとも一の酸の基及び／又はこれらの酸性モノマーのエステル及び／又は、これらの酸性モノマーのアミドを有する、エチレン性不飽和を含むモノマーの重合により得ることができる。
【００２４】
使用可能な酸の基を有するモノマーは、アクリル酸、メタクリル酸、クロトン酸、マレイン酸及びイタコン酸、及びそれらの混合物のようなα，β−エチレン性不飽和カルボン酸である。好ましくは（メタ）クリル酸及びクロトン酸が、さらに好ましくは（メタ）クリル酸が用いられる。
【００２５】
酸モノマー類のエステルは、有利には、（メタ）クリル酸エステル（（メタ）クリレートとしても知られる）、特にアルキル（メタ）クリレート、特にＣ1−Ｃ20、好ましくはＣ1−Ｃ8アルキルの（メタ）クリレート、アリール（メタ）クリレート、特にＣ6−Ｃ10アリールの（メタ）クリレート、及び、ヒドロキシアルキル（メタ）クリレート、特にＣ2−Ｃ6ヒドロキシアルキルの（メタ）クリレートから選択される。
【００２６】
言及されてよいアルキル（メタ）クリレートとしては、メチルメタクリレート、エチルメタクリレート、ブチルメタクリレート、イソブチルメタクリレート、２−エチルヘキシルメタクリレート及びラウリルメタクリレートである。
【００２７】
言及されてよいヒドロキシアルキル（メタ）クリレートとしては、ヒドロキシエチルアクリレート、２−ヒドロキシプロピルアクリレート、ヒドロキシエチルメタクリレート及び２−ヒドロキシプロピルメタクリレートである。
【００２８】
アリール（メタ）クリレートとして言及されてよいのはベンジルアクリレート及びフェニルアクリレートである。
【００２９】
特に好ましい（メタ）クリル酸エステルはアルキル（メタ）クリレートである。
【００３０】
本発明では、該エステルのアルキル基は、フッ化又は過フッ化、すなわちアルキル基の水素原子のいくつか又はすべてがフッ素原子で置換されたもののであることができる。
【００３１】
酸モノマーのアミドで言及されてよいのは、例えば、（メタ）クリルアミド、特に、Ｎ−アルキル（メタ）クリルアミド、特にＣ2−Ｃ12アルキルのＮ−アルキル（メタ）クリルアミドである。Ｎ−アルキル（メタ）クリルアミドとして特に言及されてよいのは、Ｎ−エチルアクリルアミド、Ｎ−ｔ−ブチルアクリルアミド及びＮ−ｔ−オクチルアクリルアミドである。
【００３２】
該ビニル皮膜形成ポリマーはまた、ビニルエステル及びスチレンモノマーから選択される少なくとも一のモノマーの単独重合又は共重合から得ることもできる。特に、これらのモノマーは、上述したような酸モノマー及び／又はそれらのエステル及び／又はそれらのアミドと重合することができる。
【００３３】
ビニルエステルの例として言及されてよいのは、ビニルアセテート、ビニルネオデカノエート、ビニルピバレート、ビニルベンゾエート及びビニルｔ−ブチルベンゾエートである。
【００３４】
言及されてよいスチレンモノマーは、スチレン及びα−メチルスチレンである。
【００３５】
与えられるモノマーのリストは、制限するものではなく、アクリル及びビニルモノマーの範疇（シリコーン鎖で修飾されたモノマーを含む）のうちの、当業者に既知であるいかなるモノマーの使用も可能にするものである。
【００３６】
本発明で用いられることができる水性分散物中のアクリル皮膜形成ポリマーとしては、Zeneca社により販売される、Neocryl XK-90（商標）、Neocryl A-1070（商標）、Neocryl A-1090（商標）、Neocryl BT-62（商標）、Neocryl A-1079（商標）及びNeocryl A-523（商標）、及び、Dow Chemical社により販売されるDow Latex 432（商標）が言及されてよい。
【００３７】
皮膜形成ポリマーとして使用可能な重縮合物としては、アニオン性、カチオン性、非イオン性又は両性の、ポリウレタン、ポリウレタン−アクリル酸、ポリウレタン−ポリビニルピロリドン、ポリエステル−ポリウレタン、ポリエーテル−ポリウレタン、ポリ尿素及びポリ尿素−ポリウレタン、及び、それらの混合物が言及されてよい。
【００３８】
皮膜形成ポリウレタンは、例えば：−脂肪族及び／又は環状脂肪族及び／又は芳香族のポリエステル由来の、少なくとも１つのシークエンス、及び／又は、−例えばポリジメチルシロキサン又はポリメチルフェニルシロキサンのような、少なくとも１つの分枝又は非分枝シリコーンシークエンス、及び／又は、−フルオロ基を含む少なくとも１つのシークエンスを単独あるいは混合物として含む、脂肪族、環状脂肪族又は芳香族のポリウレタン、ポリ尿素−ポリウレタン又はポリ尿素コポリマーであることができる。
【００３９】
本発明で使用可能な水性分散物中の皮膜形成ポリウレタンポリマーとして、特に、Goodrich社の「Avalure UR-405（商標）」、「Avalure UR-410（商標）」、「Avalure UR-425（商標）」、「Avalure UR-450（商標）」及び「Sancure 2060（商標）」の名称で販売されるポリエステル−ポリウレタン、及び、Goodrich社の「Sancure 878（商標）」及びZeneca社の「Neorez R 970（商標）」の名称で販売されるポリエーテル−ポリウレタンが言及されてよい。
【００４０】
言及されてよい皮膜形成重縮合物は、ポリエステル、ポリエステルアミド、脂肪鎖ポリエステル、ポリアミド及びエポキシエステル樹脂、ホルムアルデヒドのアリールスルホンアミドとの縮合により得られる樹脂、及び、アリールスルホンアミドエポキシ樹脂である。
【００４１】
該ポリエステルは、既知の方法で、ポリオール、特にジオールとの、ジカルボン酸の重縮合により得ることができる。
【００４２】
該ジカルボン酸は、脂肪族、脂環式又は芳香族であることができる。言及されてよいそのような酸の例は：シュウ酸、マロン酸、ジメチルマロン酸、コハク酸、グルタル酸、アジピン酸、ピメリン酸、２，２−ジメチルグルタル酸、アゼライン酸、スベリン酸、セバシン酸、フマル酸、マレイン酸、イタコン酸、フタル酸、ドデカンジオン（dodecanedioic）酸、１，３−シクロヘキサンジカルボン酸、１，４−シクロヘキサンジカルボン酸、イソフタル酸、テレフタル酸、２，５−ノルボルナンジカルボン酸、ジグリコール酸、チオジプロピオン酸、２，５−ナフタレンジカルボン酸及び２，６−ナフタレンジカルボン酸である。これらのジカルボン酸モノマーは単独又は少なくとも２つのジカルボン酸モノマーの組み合わせで用いられることができる。これらのモノマーでは、フタル酸、イソフタル酸又はテレフタル酸が好ましく選択される。
【００４３】
該ジオールは、脂肪族、脂環式又は芳香族ジオールから選択されることができる。好ましく用いられるジオールは：エチレングリコール、ジエチレングリコール、トリエチレングリコール、１，３−プロパンジオール、シクロヘキサンジメタノール及び４−ブタンジオールから選択される。用いられることのできる他のポリオールは、グリセロール、ペンタエリスリトール、ソルビトール及びトリメチルオールプロパンである。
【００４４】
該ポリエステルアミドは、ポリエステルと同様の方法で、ジアミンあるいはアミノアルコールと二酸との重縮合により、得ることができる。使用可能なジアミンは、エチレンジアミン、ヘキサメチレンジアミン、及び、メタ−又はパラ−フェニレンジアミンである。使用可能なアミノアルコールはモノエタノールアミンである。
【００４５】
該ポリエステルはまた、少なくとも１つの基−ＳＯ3Ｍを有する少なくとも１つのモノマーを含むことができ、ここでＭは、水素原子、アンモニウムイオンＮＨ4+、又は、例えば、Ｎａ+、Ｌｉ+、Ｋ+、Ｍｇ2+、Ｃａ2+、Ｃｕ2+、Ｆｅ2+又はＦｅ3+のような金属イオンを表す。そのような基−ＳＯ3Ｍを含む二官能性（difunctional）芳香族モノマーが特に用いられることができる。
【００４６】
上述したような基−ＳＯ3Ｍも有する二官能性芳香族モノマーの芳香族核は、例えば、ベンゼン、ナフタレン、アントラセン、ジフェニル、オキシジフェニル、スルホニルジフェニル及びメチレンジフェニル核から選択されることができる。基−ＳＯ3Ｍも有する二官能性芳香族モノマーの言及されてよい例は：スルホ−イソフタル酸、スルホテレフタル酸、スルホフタル酸及び４−スルホナフタレン−２，７−ジカルボン酸である。
【００４７】
イソフタレート／スルホイソフタレートを基とするコポリマー、さらに詳しくは、ジエチレングリコール、シクロヘキサンジメタノール、イソフタル酸及びスルホイソフタル酸の縮合により得られるコポリマーが、本発明の主題を成す組成物中で好ましく用いられる。そのようなポリマーは、例えば、Eastman ChemicalProducts社のEastman AQという商標で販売される。
【００４８】
天然由来の任意に修飾されたポリマーは、セラック樹脂、サンダラックゴム、ダンマル樹脂、エレミゴム、コーパル樹脂、及び、ニトロセルロース、セルロースアセテート、セルロースアセトブチレート、セルロースアセトプロピオネート又はエチルセルロースのようなセルロースポリマー、及び、それらの混合物から選択されることができる。
【００４９】
皮膜形成ポリマーは通常本発明の組成物中に、該組成物の総重量に対して、１重量％から７０重量％、さらに好ましくは１０重量％から４０重量％の範囲の量で存在することができる。
【００５０】
本発明に使用可能な有機溶媒として、言及されてよいのは：−メチルエチルケトン、メチルイソブチルケトン、ジイソブチルケトン、イソホロン、シクロヘキサノン及びアセトンのような、室温で液体であるケトン；
−エタノール、イソプロパノール、ジアセトンアルコール、２−ブトキシエタノール及びシクロヘキサノールのような、室温で液体であるアルコール；
−エチレングリコール、プロピレングリコール、ペンチレングリコール及びグリセロールのような、室温で液体であるグリコール；
−プロピレングリコールモノメチルエーテル、プロピレングリコールモノメチルエーテルアセテート及びジプロピレングリコールモノ−ｎ−ブチルエーテルのような、室温で液体であるプロピレングリコールエーテル；
−エチルアセテート、メチルアセテート、プロピルアセテート、ｎ−ブチルアセテート及びイソペンチルアセテートのような、（全部で３から８の炭素原子を含む）短鎖エステル；
−ジエチルエーテル、ジメチルエーテル又はジクロロジエチルエーテルのような、室温で液体であるエーテル；
−デカン、ヘプタン、ドデカン及びシクロヘキサンのような、室温で液体であるアルカン；
−トルエン及びキシレンのような、室温で液体である環状芳香族化合物；
−ベンズアルデヒド及びアセトアルデヒドのような、室温で液体であるアルデヒド；
−それらの混合物である。
【００５１】
これらの組成物は爪のメイクアップにさらに適している。該組成物はこのようにネイルワニスを構成する。
【００５２】
本発明の組成物中の溶媒の量は、該組成物の総重量に対して、３０重量％から９９重量％、好ましくは６０重量％から９０重量％の範囲をとることができる。
【００５３】
該溶媒は有機溶媒又は水性媒体であることができ、この媒体は、水、又は、水性−アルコール、特にＣ1−Ｃ5低級モノアルコール性混合物から本質的になることができる。
【００５４】
本発明の組成物、特にベース及び／又は表面の組成物の皮膜形成能を向上させるために、皮膜形成補助剤が提供されてよい。
【００５５】
皮膜形成補助剤が皮膜形成ポリマーと用いられるとき、該皮膜形成補助剤は、望まれる機能を果たすことが可能であるとして当業者に既知のいかなる化合物からも選択されることができ、また、特に可塑剤から選択されることができる。
【００５６】
加えて、該組成物が、該組成物の対応する媒体中に分散した粒子の形態で皮膜形成ポリマーを含むとき、該皮膜形成補助剤はまた、合着剤（coalescer）から選択されることができる。
【００５７】
本発明の組成物はまた、先に記載したガラス粒子以外に、付加的な色素を含むこともできる。該色素は、特に、当業者に周知の、染料（水溶性又は脂溶性）、又は、顔料、真珠光沢顔料及び薄片のような粉末色素から選択されることができる。付加的な色素は、組成物中に、該組成物の重量に対して、０．０１重量％から５０重量％、好ましくは０．０１重量％から３０重量％の範囲の量で存在することができる。
【００５８】
本発明の組成物はまた、増粘剤、充填剤、拡張剤（spreading agent）、湿潤剤、分散剤、消泡剤、保存剤、ＵＶ遮蔽剤、活性剤、界面活性剤、モイスチャーライザー、香料、中和剤、安定剤及び抗酸化剤のような、そのような組成物に組み込まれることができるものとして当業者に既知のいかなる添加物も含むことができる。言うまでもないが、当業者は、本発明の対応する組成物の有利な特性が、予想される添加により、不利な影響を受けないか又は実質的に受けないように、このあるいはこれらの任意の付加的な化合物（類）及び／又はそれらの量の選択に注意するであろう。
【００５９】
本発明の組成物は、当業者により、その一般的な知識及び先行技術に基づいて調製されることができる。
【００６０】
本発明は以下の実施例にてより詳細に例示される。
【実施例】
【００６１】
実施例１：以下の組成を有するネイルワニスが調製された。：
−ニトロセルロース １０ｇ
−可塑剤及び樹脂 １５ｇ
−レオロジー剤（Rheological agent） １．５ｇ
−銀被覆ガラス粒子（Toyal社のGF 2140） １０ｇ
−エチルアセテート、ブチルアセテート １００ｇ
になるように
【００６２】
該組成物を爪に塗布した後、非常に光沢のある金属的外観を備えたメイクアップ皮膜が得られた。該メイクアップは良好な摩損耐性を示す。
【００６３】
実施例２：以下の組成を有するネイルワニスが調製された。：
−ニトロセルロース １０ｇ
−可塑剤及び樹脂 １５ｇ
−レオロジー剤 １．５ｇ
−ニッケル／クロム／モリブデン合金被覆されたガラス粒子（Toyal社の Crystal Star GF 550） ５ｇ
−赤色顔料 ０．５ｇ
−エチルアセテート、ブチルアセテート １００ｇ
になるように
【００６４】
該組成物は爪に塗布された。輝く金属的外観を備えた赤色メイクアップが得られた。
【００６５】
比較の実施例３から５：本発明の２つのネイルワニス（実施例３及び４）及び本発明の一部を形成しないネイルワニス（実施例５）が以下の組成に従って調製された。内容はグラムで与えられている。
【００６６】
【表１】
2005225893.tif 000002
【００６７】
ａ）摩損耐性テスト：該被膜の摩損耐性は AFNOR standard NF T 30-015 により測定される。各組成物は、ディスク上に６００μｍ（乾燥前）の被覆の形態で塗布され、それから１時間３０℃で乾燥された。ディスク上に堆積されたワニスの皮膜はそれから１時間、１秒に１回転する研磨ディスク（Taber abrasimeter）と接触して置かれた。１時間後、ディスクの重さが量られ、最初の重量に対する失われた重量のパーセンテージとして表される製品の質量の損失ＬＭが評価された。
【００６８】
以下の結果が得られた。：
実施例３：ＬＭ＝３．５８％
実施例４：ＬＭ＝４．９８％
実施例５：ＬＭ＝５．９９％
【００６９】
本発明の組成物３及び４は組成物５よりもよい研磨強度を有することがわかる。
【００７０】
ｂ）光反射テスト：テスト組成物は顔料（１）、（２）又は（３）を、それぞれ、１０％ではなく、５重量％含む。
【００７１】
各組成物について、３００μｍの厚さ（乾燥前）の被覆がガラス板上に堆積され、室温で２４時間乾燥した後、ワニスの皮膜の光反射能が決定された。
【００７２】
該皮膜は、１ｃｍの距離で、ガラス板の平面に対する垂線から３０゜の角度で光ビームで照らされ、角度の関数としての光の反射量が角度可変光電ゴニオメーターを用いて測定された。
【００７３】
各組成物に対し、反射曲線は以下の特徴を持つ。
【００７４】
【表２】
2005225893.tif 000003
【００７５】
本発明の実施例３及び４の組成物で得られる皮膜の反射曲線は、実施例５の皮膜の反射曲線よりも高い最大値及び中間の高さでの狭い幅を示す。実施例３及び４の皮膜はこのように、実施例５の皮膜よりも光を反射する。加えて、反射されるビームの発散が実施例５のよりも実施例３及び４のほうが小さいことから、実施例３及び４の皮膜は実施例５の皮膜よりも光を散乱させない。このように、実施例３及び４の被覆されたガラス粒子は、アルミニウム粉末で得られる実施例５のメイクアップ、これはより光沢のないものであるが、よりも光沢があり且つ輝くメイクアップ得ることを可能にする。
【００７６】
ｃ）光透過テスト：
上述の光反射テストに用いたのと同じ皮膜において、各皮膜は皮膜に垂直に設置された光ビームで照らされた（ガラス板の面に対して９０゜の角度）。角度の関数として皮膜を透過する光の量が測定された。光の透過「ｔ」は−９０゜の角度で測定され、以下の任意単位値が得られた。：
実施例３：ｔ＝１８８．６
実施例４：ｔ＝１１４．９
実施例５：ｔ＝０
【００７７】
光を透過しない実施例５の皮膜が不透明である一方、実施例３及び４の皮膜は良好に光を透過し、光を散乱させないことがわかる。